СЫРЬЕВАЯ СМЕСЬ ДЛЯ ИЗГОТОВЛЕНИЯ СТРОИТЕЛЬНЫХ ИЗДЕЛИЙ
RAW MIXTURE FOR MAKING CONSTRUCTION ARTICLES

Изобретение относится к промышленности строительных материалов, а именно к составам сырьевых смесей для изготовления строительных изделий: кирпича, блоков, облицовочной плитки, черепицы,
Известна сырьевая смесь, содержащая, мас.%: глина 20,0-40,0; макулатура 0,1-10,0; древесные опилки 0,1-4,5; измельченное стекловолокно 50,0-79,0 [1].
Задачей изобретения является повышение прочности строительных изделий, изготовленных из сырьевой смеси.
Технический результат достигается тем, что сырьевая смесь для изготовления строительных изделий, включающая глину, макулатуру, древесные опилки и измельченное стекловолокно, дополнительно содержит пегматит при следующем соотношении компонентов, мас.%: глина 70,7-77,7; макулатура 0,1-0,2; древесные опилки 0,1-0,2; измельченное стекловолокно 2,0-3,0; пегматит 20,0-26,0.
В таблице приведены составы сырьевой смеси.
Таблица
Компоненты
Состав, мас.%:
1
2
3
Глина
77,7
74,2
70,7
Макулатура
0,2
0,15
0,1
Древесные опилки
0,1
0,15
0,2
Измельченное стекловолокно
2,0
2,5
3,0
Пегматит
20,0
23,0
26,0
Прочность на сжатие, МПа
~9
~9
~9
2
2
3
2
2
3
2
2
Для приготовления сырьевой смеси может быть использована глина, характеризующаяся следующим химическим составом, мас.%: SiO 13,86-35,55; AlO 47,49-78,5; TiO 0,25-1,2; FeO 0,35-2,5; CaO 0,13-0,71; MgO 0,18-0,9; NaO+KO 0,18-1,6; п.п.п. 6-12,87.
2
2
3
2
3
2
2
Может быть использован пегматит, характеризующийся следующим химическим составом, мас.%: SiO 72,88; FeO 0,17; AlO 15,1; CaO 0,87; MgO 0,18; KO 7,1; NaO 3,34; п.п.п. 0,36.
Макулатуру измельчают на куски размером 3-7 мм.
Стекловолокно (любого химического состава) нарезают на отрезки длиной 3-10 мм.
Глину измельчают до размера кусков 10-20 мм, сушат при температуре 60-70°C до влажности 3-4% и размалывают сухим способом до получения частиц размером не более 2 мм. Пегматит размалывают до порошкообразного состояния. Древесные опилки смешивают с измельченной макулатурой и измельченным стекловолокном, добавляют глину, молотый пегматит и еще раз смешивают. Полученную сырьевую смесь увлажняют до 8-12% и формуют по давлением 25-27 МПа из нее изделия, которые обжигают при температуре 1000°C.
Источник информации:
1. SU 1379257, C03C 10/00, 1988.